FR 2632351 A1 19891208 FR 8807396 A 19880603 --*1 La présente invention est relative à une com- position liquide pour la production d'un gel et à un pro- cédé de mise en place d'un tel gel dans un puits foré dans le sol, en vue de l'isolation temporaire et sélec- tive de zones perméables du sous-sol traversées par le puits. Plus particulièrement, l'invention s'applique à des puits de pétrole. Il est souvent souhaité de bloquer ou d'isoler temporairement une formation perméable d'un puits, de sorte que d'autres zones puissent être traitées ou sti- mulées, par exemple par fracturation ou acidification ou encore, lors d'opérations de reprise ou de modification de l'équipement des puits. De même, en cours de forage, on procède couramment à l'isolation des zones perméables, causant des pertes de fluide de forage trop sensibles. De multiples méthodes et compositions ont été proposées jusqu'à présent et sont utilisées pour isoler pro- visoirement une formation productrice. Par exemple des a- gents de colmatage fibreux, floconneux ou granulaires, du ciment et des gels visqueux ont été employés tour à tour comme agents de colmatage. L'utilisation plus récente de gels aqueux, tels que ceux qui contiennent des polysaccha- rides réticulés, dispersés à l'état granulaire dans de l'eau, a constitué une grande amélioration par rapport aux méthodes antérieures. Toutefois, certaineSdifficultés de mise en oeuvre de ces gels ont été observées, résultant en particulier de l'instabilité des formulations, par suite de brusques changements de valeurs du pH et de la tempéra- ture, du manque d'homogénéité des dispersions aqueuses lors de leur mise en place dans le puits et, surtout, de la dif- ficulté de contrôler le temps de prise du gel pour qu'il prenne en masse juste en regard de la formation à isoler. En effet, une prise trop lente du gel augmente les ris- ques de perte de fluide par filtration à l'intérieur de la formation et, par voie de conséquence, le gel ne se forme pas ou se forme imparfaitement et la formation risque d'ê- tre irréversiblement bloquée. Par contre une prise préma- turée du gel, par exemple dans le tube de production, en- traîne la nécessité d'évacuer les constituants du gel avant une nouvelle opération. Une combinaison appropriée doit pouvoir être mise en place sous forme d'une suspension aisément pompa- ble, doit prendre en masse à l'endroit souhaité dans le puits, sous la forme d'un gel consistantsusceptible de résister à des pressions élevées et,par la suite, doit redevenir fluide de sorte que la production initiale de la formation puisse être restaurée. Conformément à une technique de l'art antérieur les compositionsutilisées pour la mise en place du gel tem- poraire,consistent en un mélange des composants suivants: - une dispersion aqueuse d'un polymère hydrophile, de préférence une gomme de galactomannane, sous forme granulaire et dont la dissolution dans l'eau dans les con- ditions de température et de pH, existant en tête de puits, est suffisamment retardée par la présence d'un a- gent complexant, par exemple le borax; - un polymère organique aisément soluble dans l'eau et qui permet d'épaissir suffisamment la dispersion aqueu- se de polymère granulaire, pour que la sédimentation de ce dernier soit réduite au minimum. Des polymères de ce ty- pe sont par exemple des dérivés cellulosiques comme l'hy- droxy-éthyl-cellulose, des polyacrylamidesou encore la gomme xanthane; un agent de réticulation susceptible de réagir avec la forme hydratée du polymère hydrosoluble pour for- mer un gel; cet agent est en général un composé hydroso- luble d'un ion plurivalent tel que zirconium, titane, chrome ou encore le borax; - un agent de contrôle du pH qui maintient le pH de la dispersion à une valeur supérieure à 7,5 et de pré- férence entre 8 et 12, afin de contribuer également à re- tarder l'hydratation du polymère hydrosoluble qui est en général plus rapide à un pH inférieur; - un agent de rupture du gel permettant de détruire ce dernier au bout d'un temps plus ou moins long, et qui est, en général, selon la température au fond du puits, soit une enzyme, soit un persulfate ou un peroxyde, soit la chaleur. Cette technique de l'art antérieur est illustrée par exemple par le brevet US 3 743 613. L'hydratation com- plète du polymère hydrophile, indispensable à l'obtention d'un gel, est ici contrôlée à la fois par l'élévation de la température, au fur et à mesure de la progression de la suspension de polymère granulaire dans le puits, et par l'abaissement du pH provoqué par l'hydrolyse du polymère. L'hydratation du polymère, et par voie de conséquence la formation du gel, est d'autant plus rapide que la tempéra- ture est élevée et que le pH devient acide; l'agent de contrôle du pH sert en l'occurrence de retardateur de gé- lification. Des variantes de ces systèmes ont tous en commun l'utilisation de l'eau comme fluide porteur du poly- mère hydrophile, et se différencient par la nature et le type d'agent de pontage. Elles sont illustrées par les brevets: US 3 227 212, US 3 615 794, US 4 369 124, US 4 378 049, US 4 460 751, US 4 514 309 et US 4 534 870. Les compositions aqueuses, selon ces techniques connues, présentent en général les inconvénients mention- nés plus haut; leur gélification, le plus souvent trop lente, est difficile à régler; la durée de vie du gel est insuffisante et la résistance mécanique du gel laisse à désirer. Or,la présente invention apporte une améliora- tion considérable, imprévue, à ce genre de compositions par l'utilisation du polymère au sein d'un liquide orga- nique au lieu de l'eau. Ainsi, la composition suivant l'invention consti- tuée par une suspension ou/et solution d'un ou de plu- sieurs polymères, est caractérisé en ce que le milieu liquide de cette composition est un liquide organique au moins partiellement miscible à l'eau. Il est bon d'épaissir ce liquide organique, qui joue le rôle de fluide porteur, par l'adjonction d'un agent viscosifiant, afin d'éviter l'éventuelle sédimenta- tion du polymère solide. La composition selon l'invention comprend un polymère hydrophile, de préférence un polysaccharide hy- drophile-, en suspension ou solution dans un liquide or- ganique pratiquement anhydre, mais au moins partiellement miscible à l'eau. Par hydrophile on entend un polymère soluble dans l'eau aux concentrations susceptibles de con- duire à un gel. Le liquide organique est sensiblement anhy- dre, c'est-à-dire que, lorsqu'il renferme de l'eau, la quantité de cette dernière doit être suffisamment faible, par exemple moins de 10% en poids,pour éviter une visco- sification excessive avant mise en place. Divers additifs favorisant la formation, la stabilité et à terme la rup- ture du gel peuvent être ajoutés à cette suspension, no- tamment un agent de contrôle du pH, un agent de réticula- tion et/ou un agent de rupture du gel. Cette composition peut être utilisée dans un puits. Le procédé de mise en place du gel, dans la zone du puits à isoler, consiste à faire parvenir dans cette zone, par deux passages distincts, d'une part la composi- tion suivant l'invention et, d'autre part, un fluide a- queux, notamment de l'eau. Les deux passages, sans commu- nication l'un avec l'autre, excepté à leur débouché, peu- vent être respectivement l'intérieur et l'extérieur (es- pace annulaire) d'un corps tubulaire, par exemple tube de production ou tige de forage, mis en place dans le (voi. cn-) puits/ Au aedéoucn des deux passages distincts, la compo- sition s'hydrate en formant rapidement un gel consistant. - Ainsi, par exemple, le fluide sensiblement anhydre, contenant les principaux constituants du gel, est injecté par la tubulure, éventuellement précédée et suivie d'un fluide tampon permettant d'éviter une hydra- tation prématurée du polymère de base au contact de l'eau éventuellement contenue dans la tubulure. D'autre part et à un débit adapté à la formation du gel désiré, on in- jecte de l'eau par l'espace annulaire, de telle sorte qu'à aucun moment, lors de leur progression dans le puits, les deux fluides ne viennent au contact l'un de l'autre. Au bas du corps tubulaire, les deux fluides, le fluide non aqueux injecté par le corps tubulaire, et l'eau in- jectée par l'espace annulaire, arrivent au contact l'un de l'autre et le polymère de base, sous forme solide, s'hydrate tout d'abord au contact de l'eau, puis se géli- fie au contact de l'agent de réticulation transporté éga- lement par le fluide non aqueux. Le dessin annexé illustre schématiquement les opérations suivant l'invention. Le repère 1 désigne la paroi du puits, tandis que 2 est un corps tubulaire, situé concentriquement dans ce puits. En 3 on a représenté un joint placé à l'extré- mité supérieure de la zone o il s'agit de former le gel protecteur suivant l'invention. Le gel est désigné par le repère 4, dans la zone hachurée du dessin-. Comme expliqué plus haut, la dispersion de po- lymère, appelée "Pol" sur le dessin, est introduite par le corps tubulure 2, alors que l'eau arrive parallèlement, -par l'espace annulaire compris entre le-corps tubulaire 2 et la paroi 1 du puits. Le mélange du polymère avec l'eau se produit à la sortie du tube 2, comme illustré par trois flèches convergentes, pour former le gel dans la zone 4. Des dérévations 5, montrées de part et d'autre de la zone 4, illustrent la manière à laquelle le gel 4 colmate les fuites du puits, en pénétrant dans les fissu- res du sol environnant. Les gels aqueux, que l'on forme ainsi dans des puits, peuvent avoir une concentration en polymère hydro- phile de, par exemple, 10 à 250 kg par m3 d'eau, de pré- férence 20 à 150 kg/m3 d'eau, mais qui dépend de la nature du polymère hydrophile et de l'effet désiré. La quantité et le débit d'eau à faire parvenir, par exemple par l'espace annulaire,à la zone de formation du gel sontdonc calculéesen proportionde la quantité de O10 polymère hydrosoluble en suspension ou solution dans le liquide porteur et de la concentration désirée du gel à obtenir. Le liquide organique devant être au moins par- tieleinent miscible à l'eau, cette miscibilité est, par exemple, d'au moins 1 partie par 100 parties d'eau, de préférence au moins 10 parties par 100 parties d'eau. Une miscibilité en toutes proportions est toutefois préférée. Parmi les liquides organiques utilisés corme fluides de support des polymères constituant gel et au moins par- tiellement misciblesà l'eau,on peut signaler les mono-al- cools aliphatiques inférieurs,par exemple de 1 à 8 atomes dçle carbone, plus particulièrement les alcools méthylique, éthylique, isopropylique, isobutylique, tertiobutylique, les di-alcools aliphatiques, par exemple de 2 à 10 atomes de carbone, plus particulièrement l'éthylène glycol, le propylène glycol, le diéthylène glycol, les tri-alcools aliphatiques par exemple la glycérine, divers éthers ali- phatiques en C1 à C4 de l'éthylène glycol, du diéthylène glycol et du triéthylène glycol. L'emploi d'hydrocarbures ou mélanges d'hydrocarbures type gas-oil ou kérosène n'est possible que si leur miscibilité à l'eau est améliorée par la présence d'additifs les rendant au moins partiellement miscibles à l'eau. Parmi les polymères hydrophiles mis en suspen- sion sous forme de poudre, dans ces fluides organiques, qui constituent la composante de base du gel final, on peut mentionner les polysaccharides d'origine naturelle, tels que les gommes de galactomannane comme par exemple la gomme guar et ses dérivés de substitution,l'hydroxy- propylguar, le carboxyméthylguar, les gommes tara, cassia, caroube et leurs dérivés de substitution, les polysaccha- rides de synthèse tels que la gomme xanthane et le scléro- glucane, les dérivés cellulosiques tels que l'hydroy- éthyl-cellulose, la carboxyméthylcellulose, la carboxymé- thyl-hydroxy-éthylcellulose ainsi que divers polymères or- ganiques de synthèse tels que par exemple les polyacry- lamides, l'alcool polyvinylique et leurs copolymères. Le mélange de ces polymères hydrophiles sous forme de poudre avec le fluide porteur organique peut être fait en toutes proportions désirées, par exemple entre 1 et 99 parties en poids de polymère hydrophile pour 99 à 1 parties en poids de liquide organique,mais de préférence entre 5 et 40 par- ties en poids de polymère hydrophile pour respectivement à 60 parties en poids de liquide organique. On peut utiliser des agents épaississants du fluide porteur en vue d'éviter la sédimentation du poly- mère en poudre, notamment les additifs spécifiques à chaque type de fluide, connus de l'homme de métier. Pour les alcools, qui constituent les fluides organiques préfé- rentiels de l'invention, on utilisera de préférence des dérivés hydroxypropylés ou carboxyméthylés de la gomme guar possédant.un degré de substitution élevé, ce qui leur confère une solubilité au moins partielle dans ces fluides. Ainsi peut-on utiliser, en mélange avec ces al- cools, 5 à 40 parties en poids d'hydroxy-propylguar de de- gré de substitution en groupements hydroxy-propylés in- férieur à 0,5, par exemple de 0,2 à 0,4, et 1 à 10 parties en poids d'hydroxypropylguar de degré de substitution en groupements hydroxypropylés supérieur à 0,5, par exem- ple de 0,5 à 0,7, ce dernier étant utilisé en tant qu'é- paississant de l'alcool. Une autre méthode d'épaississe- ment de l'alcool consiste à ajouter de 1 à 10 parties en poids d'eau concomittamment à l'addition d'hydroxypropyl- guar, ce qui entraîne une solubilisation partielle de ce dernier et empêche sa sédimentation. La quantité exacte d'agent épaississant dépend des conditions climatiques et de la durée de stockage de la suspension, de la températu- re de prise du gel et de la nature des autres additifs présents dans la composition. D'autres additifs peuvent le cas échéant être ajoutés au fluide organique. Il s'agit en général d'addi- tifs hydrophiles sous forme de poudre ou de solution per- mettant de contrôler la cinétique de formation du gel, d'en assurer sa stabilité dans les conditions d'environ- nement du puits, d'en renforcer la stabilité mécanique et d'en assurer la destruction complète au terme de l'in- tervention sur le puits. Ces additifs, connus dans l'art, comprennent en particulier des agents de réticulation du polymère hydrophile permettant de former avec ce dernier des gels aqueux. Des additifs de ce type sont par exemple le borax et divers sels et complexes du titane, du zirco- nium, du chrome, de l'étain et de l'antimoine. Un agent de réticulation préférentiel est le borax qui est utilisé par exemple à raison de 0,01 à 20% en poids par rapport au polymère hydrophile et de préférence de 0,05 à 5% en poids par rapport à ce dernier. Des agents de contrôle du pH peuvent également être ajoutés. Ils permettent en particulier de retarder l'hydrolyse acide du polymère et d'augmenter la stabilité dans le temps du gel. Des valeurs de pH supérieurs à 7,5 et de préférence compris entre 8 et 13 sont obtenues, par exemple, par addition d'hydroxydes, carbonates, bicarbo- nates ou phosphates de métaux alcalins et/ou alcalino- terreux. Des agents de rupture du gel, tels que par exem- ple des enzymes,des persulfates, des peroxydes sont éga- lement ajoutés. Ils permettent d'assurer la destruction du gel après son emploi. Leur concentration et domaine d'emploi dépendent tout particulièrement de la températu- re de fond du puits. Les avantages liés à l'utilisation des composi- tions de l'invention et à la-nouvelle technique de mise en oeuvre sont multiples, notamment ceux qui suivent. Le contrôle de la mise en place du bouchon de gel à l'endroit souhaité est assuré. Contrairement aux compositions et aux mises en place connues antérieurem:-, il n'est pas nécessaire d'effectuer des mesures préalables au laboratoire concernant le temps de prise du gel en fonction de la température. L'hydratation du polymère sous forme solide est retardée aussi longtemps que le fluide non aqueux qui le supporte ne rencontre pas d'eau en quan- tité suffisante pour le gélifier. Un autre avantage de la technique de l'invention réside dans le fait que le risque de filtration des consti- tuants du gel à l'intérieur de la formation et le risque d'endommagement irréversible de l'injectivité ou de la productivité de la formation sont réduits. Cela est parti- culièrement important lorsqu'il s'agit d'isoler.une zone fissurée ou fracturée o la technique de prise rapide du gel, selon l'invention, offre une solution qui n'est que difficilement obtenue avec des techniques conventionnelles. En outre, avec la technique de l'invention il est possible, si on le désire, d'augmenter considérable- ment la concentration en polymère solide dans le gel et donc la résistance mécanique de ce dernier sans des dif- ficultés de pompage, comme c'est le cas avec des fluides à base d'eau. La technique de mise en place du gel selon l'invention permet également d'augmenter fortement la con- centration en catalyseur de gélification, par exemple de borax et, partant, la stabilité du gel, sans retarder indé- finiment la prise en masse du gel, ce qui constitue des faiblesses des fluides à base d'eau. Il en est de même en ce qui concerne l'utilisation de grandes quantités d'a- gents basiques, nécessaires à retarder l'hydratation du po- lymère en poudre dans les fluides à base d'eau et qui, par voie de conséquence, entraîne des retards considérables à la prise en masse de ce type de gels et qui n'est plus né- cessaire dans l'invention. Toutefois, et particulièrement pour les applications à haute température, il peut s'avé- rer utile d'incorporer au gel de grandes quantités de ca- talyseur de gélification et/ou d'agent basique pour augmen- ter la stabilité dans le temps de ce gel. Dans ce cas, une des techniques de mise en place préférentielle du gel, selon l'invention, consiste à envoyer par le corps tubu- laire et à faire réagir avec l'eau, en regard de la zone à isoler, deux bouchons successifs de polymère en suspension dans le fluide organique. Le premier bouchon, à prise ra- pide, ne contient que peu ou pas du tout de catalyseur et/ou d'agent basique, alors que le deuxième bouchon,à prise plus lente, contient les quantités souhaitées de ca- talyseur et/ou d'agent basique. D'autres avantages des compositions et de leurs mises en place, conformément à l'invention, ressortent des exemples non limitatifsqui suivent. EXEMPLE 1 Temps de prise On détermine les temps de prise à 90 C de cinq compositions suivantes. (1) Suspension selon l'invention contenant 140 g/l d'hy- doxy propylguar (HPG), 1 g/l de borax et 2 g/l de carbona- te de sodium dans le propylène glycol que l'on disperse *11. dans un volume égal d'eau, de façon à former un gel con- tenant 70 g/1 de HPG, 0,5 g/1 de borax et I g/1 de carbo- nate de sodium. (2) Suspension selon l'invention contenant 140 g/1 d'hy- droxy-propylguar, 10 g/1 de borax et 2 g/l de carbonate de sodium dansle propylène glycol, que l'on disperse dans un volume égal d'eau pour obtenir un gel contenant 70 g/l de HPG, 5 g/1 de borax-et 1 g/1 de carbonate de sodium (3) Suspension selon l'art antérieur,dans l'eau, de 70 g/1 d'hydroxy-propylguar avec 0,5 g/1 de borax, 1 g/1 de carbonate de sodium (pH final 9,3). (4) Suspension selon l'art antérieur, dans l'eau, de 70 g/l d'hydroxypropylguar avec I1 g/1 de carbonate de sodium, le pH final est amené à 12,1 avec de la soude. Cette com- *position ne contient pas de borax. (5) Suspension selon l'art antérieur,dans l'eau, de 70 g/1 d'hydroxypropylguar. Cette composition ne contient ni borax ni agent basique et son pH final est de 8,3. La détermination est effectuée pour chacune des composi- tions sur un échantillon de 500 cm3, qui est chauffé dans un bain d'huile à la température de 90 C. Le temps de pri- se est le temps que met le gel à atteindre une consistance telle qu'il ne s'écoule plus lorsqu'on retourne le réci- pient. Le tableau suivant rassemble les résultats ob- tenus pour les différentes compositions étudiées. TABLEAU 1. Mesure du temps de prise à 90 C Composition 1 2 3 4 5 Temps de prise 1mn45 5mn15 60 mn 35 mn 40 mn On constate que les compositions 1 et 2, corres- pondant à l'objet de l'invention, ont, malgré la présence de borax en grande quantité, des temps de prise beaucoup plus courts que les compositions conventionnelles 3,4 et 5. EXEMPLE 2 Durée de vie de gels Sur les 5 compositions de l'exemplei,on a déterminé la durée de vie du gel à 90 C de la façon suivante. Le gel est préparé dans une cellule en acier de 57 mm de diamètre intérieur et de 195 mm de long, contenant une tige filetée de 180 mm de long, 7 mm de diamètre, pesant g, placée verticalement au sein du gel en cours de prise. On verse le gel fluide dans cette cellule, en lais- sant 20 mm de vide au sommet. Un chapeau métallique ferme la cellule. Après prise du gel, on applique 14 bars de pression d'azote sur ce gel et la cellule est placée verti- calement dans une étuve à la température de l'essai. Le changement d'état du gel est signalé lorsque, au retourne- ment de la cellule, la tige filetée, prise dans le gel, retombe et vient cogner le fond de la cellule indiquant ainsi que le gel a perdu sa rigidité. Le tableau 2 rassemble les résultats des tests de stabi- lité des compositions essayées. TABLEAU 2. Durée de vie de gels temporaires de différen- tes compositions à 90 C. Composition 1 2 3 4 5 Durée de vie en jours >30 >30 10 7 8 On constate que les gels des compositions 1 et 2 suivant l'invention ont des durées de vie beaucoup plus longues que ceux des compositions de la technique anté- rieure 3, 4 et 5. EXEMPLE 3 Essais en puits Un essai sur puits (température de fond 57 C) a été réalisé en vue de comparer la facilité de mise en oeuvre et la résistance mécanique d'un gel temporaire préparé selon une technique classique à celui de l'inven- tion. (1) La composition préparée selon la technique classique est la suivante: en vue de préparer environ I m3 de gel on ajoute successivement à 960 litres d'eau 10 kg de bi- carbonate de sodium, 7 kg de borax, 70 kg d'hydroxy-pro- pylguar de degré de substitution 0,3 et 500 g d'agent de rupture du gel (enzyme). Les conditions de mise en place de ce gel dans le puits ont été déterminées au préalable au laboratoire: montée en température en 15 minutes de 22 à 48 C, puis plus lente en 80 minutes de 48 à 57 C. Le temps de prise à la tempé- rature de fond (57 C) a été trouvé égal à 25 minutes. Le gel, une fois formé au fond du puits, a été soumis à une surpression de 50 bars pendant des périodes de 1 à 3 heures avec un débit de fuite de l'ordre de 30 1/heure. 44 heures après sa mise en place, la pression a chuté de 50 à 23 bars, en 3 heures avec un débit de 25 1/h. Ces débits correspondent à une baisse de niveau li- quide, dans le tubage,de l'ordre de 1 à 1,5 m/h. Sous I'influence de l'agent de rupture le gel se casse après une durée de 3 à 4 jours et les résidus sont évacués vers la surface par simple circulation d'eau. (2) La composition correspondant à l'invention contenait par 500 litres de propylène glycol, 130 kg d'hydroxypro- pylguar de degré de substitution 0,3 sous forme de poudre et 10 kg d'hydroxypropylguar de degré de substitution 0,6 comme épaississant de ce fluide. On ajoute en tête de puits 14 kg de borax et 1 kg d'agent de rupture (enzyme). Ce mélange a été pompé par le tube de production et s'est hydraté au fond du puits, en regard de la formation à iso- ler, au contact de l'eau pompée au même moment par l'espa- ce annulaire. Le gel, dont le temps de prise a été préala- blement déterminé au laboratoire et trouvé de l'ordre de quelques minutes à la température du puits, contient fi- nalement par m3 d'eau 70 kg de gomme guar, 7 kg de borax et 500 g d'agent de rupture (enzyme). Le gel, une fois formé, supporte une surpres- sion de l'ordre de 63 bars qui décroit vers 25 bars en 7 heures avec un débit de fuite de 6 1/heure. Ce débit cor- respond à une baisse de niveau liquide dans le tubage de l'ordre de 0,3 m/h. Sous l'influence de l'agent de ruptu- re le gel se casse après 3 jours; des mesures d'injecti- vité dans la formation montrent qu'il n'y a aucun endomma- gement résiduel dû au gel. EXEMPLE 4 Un second essai en puits, dans des conditions beaucoup plus sévères, notamment avec température de 130 C au fond, a été réalisé à l'aide d'un gel préparé selon l'invention. Des essais préalables avaient été effectués auparavant sur des puits du même type avec des compositions convention- nelles et avaient souligné la difficulté de mise en place du gel et sa mauvaise résistance mécanique. On a préparé 2500 litres d'une suspension composée de 79 parties de propylène glycol, 10 parties d'hydroxypropylguar de degré de substitution 0,3 et 4 parties d'hydroxypropylguar de degré de substitution 0,6 comme agent épaississant du pro- pylène glycol. A cette suspension on a ajouté en tête de puits 1,25 kg de borax. La suspension a été pompée par les tiges de forage au débit de 250 litres/mn et hydratée au contact de 2500 litres d'eau pompée au même moment et au même débit par l'espace annulaire. Un gel représentant m3 en volume et contenant environ 7% en poids de polymè- re a été ainsi obtenu en regard dela formation située à 3750 m de profondeur. Apres l'arrêt de l'injection, on remonte les tiges de 350 m en alimentant en eau pour compenser le volume de métal sorti, au même niveau, pendant 30 minutes, qui s'avè- re stable à 2424 mètres. On augmente progressivement la pression sur le gel par pompage d'eau dans l'espace annu- laire et l'on continue à contrôler le niveau d'eau par le tube de production. Il s'avère que jusqu'à une surpres- sion de 135 bars, le gel est parfaitement stable et ne se détruit sous l'action de la température qu'au bout de 9 heures, ce qui correspond à sa durée-de vie préalable-ment mesurée au laboratoire. Revendications 1. Composition liquide pour la production de gel dans un puits foré dans le sol, qui comprend un poly- gélifiable mère hydrophilee/, caractérisée en ce que son milieu li- quide est constitué par un liquide organique au moins partiellement miscible à l'eau. 2. Composition, selon la revendication 1, ca- ractérisée en ce qu'elle comprend de 5 à 40 parties en poids de polymère gélifiable pour 95 à 60 parties en poids de liquide organique. 3. Composition, selon la revendication 1 ou 2, dans laquelle le polymère hydrophile est un poly- saccharide. 4. Composition, selon la revendication 1, 2 ou 3, dans laquelle le polymère hydrophile est une gomme de guar ou un dérivé de substitution hydroxypropylé ou car- boxyméthylé de la gomme de guar de degré de substitution inférieur à 0,5. 5. Composition, selon l'une des revendications i à 4, caractérisée en ce que le liquide organique est un mono-, di- ou tri-alcool aliphatique ou un éther de l'éthylène glycol, du diéthylène glycol ou du triéthylène glycol. 6. Composition, selon une des revendications précédentes, caractérisée en ce qu'elle renferme un dé- rivé hydroxypropylé ou carboxyméthylé de la gomme de guar de degré de substitution supérieur à 0,5, comme agent épaississant du liquide organique. 7. Composition, selon l'une des revendications précédentes, renfermant au moins un agent réticulant du polymère hydrophile. 8. Composition, selon la revendication 7, dans laquelle l'agent réticulant est le borax, à raison de 0,01 à 20% en poids par rapport au polymère hydrophile. 9. Procédé de mise en place d!un gel dans une zone à obturer d'un puits comprenant un tube de production qui laisse un espace libre interne et un espace libre ex- terne dans le puits, sans communication l'un avec l'autre, excepté au niveau de la zone à isoler, caractérisé en ce qu'il consiste-à faire parvenir dans cette zone, par l'un des espaces libres, une composition selon l'une des reven- dications 1 à 8 et, par l'autre espace libre, un fluide aqueux, et à laisser la composition et le fluide aqueux se mélanger, les proportions respectives de composition et de fluide aqueux étant telles qu'elles permettent la for- mation d'un gel. 10. Procédé selon la revendication 9, caractéri- sé en ce que la composition est introduite par le tube de production et le fluide aqueux par l'espace annulaire. 11. Procédé selon l'une des revendications 9 et 10, caractérisé en ce que le gel, mis: en place dans le puits, est obtenu à partir de deux bouchons successifs de la composition, le premier bouchon, à prise rapide, ne contenant que peu ou pas du tout de catalyseur et/ou d'agent basique, le deuxième bouchon, à prise plus lente, contenant les quantités souhaitées de catalyseur et/ou d'agent basique.